Керамическая масса для изготовления фасадной плитки
CERAMIC MIXTURE FOR MAKING FACADE TILES

Изобретение относится к области технологии силикатов и касается составов сырьевых смесей, которые могут быть использованы для изготовления фасадной плитки.
Известна керамическая масса состава, мас.%: глина 40,0-48,0; стеклобой 8,0-12,0; кварцевый песок 5,0-10,0; гранитные отсевы 28,0-35,0; марганцевый шлам 3,0-11,0 [1].
Задача изобретения состоит в повышении прочности плитки, полученной из керамической массы.
Технический результат достигается тем, что керамическая масса для изготовления фасадной плитки, содержащая глину, кварцевый песок, гранитные отсевы, дополнительно включает череп фаянсовый и периклаз, при следующем соотношении компонентов, мас. %: глина беложгущаяся 72,5-75,0; кварцевый песок 7,0-10,0; гранитные отсевы 7,0-10,0; череп фаянсовый 7,0-10,0; периклаз 0,5-1,0.
В таблице приведены составы керамической массы для изготовления фасадной плитки.
2
2
2
3
2
3
2
2
В составе керамической массы могут быть использованы любые качественные беложгущиеся глины, например глина Веселовского месторождения, характеризующаяся следующим химическим составом, мас.%: SiO 47,6-55,5; TiO 0,9-1,4; AlO 28,0-35,5; FeO 0,6-0,9; CaO 0,6-1,5; MgO 0,2-0,7; KO 1,7-2,3; NaO 0,4-0,6; п.п.п. 8,5-10,1.
Компоненты дозируют в требуемых количествах. Кварцевый песок, гранитные отсевы, фаянсовый череп размалывают по отдельности до порошкообразного состояния и смешивают с беложгущейся глиной. Массу увлажняют до 18-23%, тщательно перемешивают и формуют из нее пластическим способом плитку, которую сушат до влажности не более 6% и обжигают при температуре 1140-1160°С.
Источники информации
1. SU 1544749, 1990.